"下記化学式1で表される有機光電子素子用化合物:前記化学式1中、X1およびX2は、互いに同一または異なるものであって、それぞれ独立して、-NR’-、-O-、-Se-、-P-および-S-からなる群より選択され、前記R’は、水素、重水素、置換または非置換のC1~C20アルキル基、置換または非置換のC6~C30アリール基および電子特性を有する、置換または非置換のC2~C30ヘテロアリール基からなる群より選択され、前記R1~R6は、互いに同一または異なるものであって、それぞれ独立して、水素、重水素、置換または非置換のC1~C20アルキル基、置換または非置換のC6~C30アリール基および電子特性を有する、置換または非置換のC2~C30ヘテロアリール基からなる群より選択され、前記R1~R6またはR’のうちの少なくともいずれか一つは、電子特性を有する、置換または非置換のC2~C30ヘテロアリール基である。前記有機光電子素子用化合物は、下記化学式2で表される、請求項1に記載の有機光電子素子用化合物:前記化学式2中、X1およびX2は、互いに同一または異なるものであって、それぞれ独立して、-NR’-、-O-、-Se-、-P-および-S-からなる群より選択され、前記R’は、水素、重水素、置換または非置換のC1~C20アルキル基、置換または非置換のC6~C30アリール基および電子特性を有する、置換または非置換のC2~C30ヘテロアリール基からなる群より選択され、前記R1~R6は、互いに同一または異なるものであって、それぞれ独立して、水素、重水素、置換または非置換のC1~C20アルキル基、置換または非置換のC6~C30アリール基および電子特性を有する、置換または非置換のC2~C30ヘテロアリール基からなる群より選択され、前記R1~R6またはR’のうちの少なくともいずれか一つは、電子特性を有する、置換または非置換のC2~C30ヘテロアリール基である。前記X1は、-NR’-である、請求項1に記載の有機光電子素子用化合物:前記R’は、水素、重水素、置換または非置換のC1~C20アルキル基、置換または非置換のC6~C30アリール基および電子特性を有する、置換または非置換のC2~C30ヘテロアリール基からなる群より選択される。前記R’は、電子特性を有する、置換または非置換のC2~C30ヘテロアリール基である、請求項3に記載の有機光電子素子用化合物。X1は、-NR’-であり、前記R’は、電子特性を有する、置換または非置換のC2~C30ヘテロアリール基であり、前記R1~R6は、互いに同一または異なるものであって、それぞれ独立して、水素、重水素、置換または非置換のC1~C20アルキル基および置換または非置換のC6~C30アリール基からなる群より選択される、請求項1に記載の有機光電子素子用化合物。前記電子特性を有する、置換または非置換のC2~C30ヘテロアリール基は、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または非置換のピリダジニル基、置換または非置換のフリニル基、置換または非置換のキノリニル基、置換または非置換のイソキノリニル基、置換または非置換のフタラジニル基、置換または非置換のナフピリジニル基、置換または非置換のキノキサリニル基、置換または非置換のキナゾリニル基、置換または非置換のアクリジニル基、置換または非置換のフェナントロリニル基および置換または非置換のフェナジニル基からなる群より選択される、請求項1に記載の有機光電子素子用化合物。下記化学式3~54のうちのいずれか一つで表される、有機光電子素子用化合物。前記有機光電子素子用化合物は、下記化学式AまたはA-1で表される、請求項1に記載の有機光電子素子用化合物:前記化学式AおよびA-1中、X1およびX2は、互いに同一または異なるものであって、それぞれ独立して、-NR’-、-O-、-Se-、-P-および-S-からなる群より選択され、前記R’は、水素、重水素、置換または非置換のC1~C20アルキル基、置換または非置換のC6~C30アリール基および電子特性を有する、置換または非置換のC2~C30ヘテロアリール基からなる群より選択され、前記R1~R6は、互いに同一または異なるものであって、それぞれ独立して、水素、重水素、置換または非置換のC1~C20アルキル基、置換または非置換のC6~C30アリール基および電子特性を有する、置換または非置換のC2~C30ヘテロアリール基からなる群より選択され、前記R1~R6またはR’のうちの少なくともいずれか一つは、電子特性を有する、置換または非置換のC2~C30ヘテロアリール基である。前記X1またはX2のうちの少なくとも一つは、-NR’-であり、前記R’は、電子特性を有する、置換または非置換のC2~C30ヘテロアリール基であり、前記R1~R6は、互いに同一または異なるものであって、それぞれ独立して、水素、重水素、置換または非置換のC1~C20アルキル基および置換または非置換のC6~C30アリール基からなる群より選択される、請求項8に記載の有機光電子素子用化合物。前記X1またはX2のうちの少なくとも一つは、-NR’-であり、前記R’は、置換または非置換のトリフェニレニル基である、請求項8に記載の有機光電子素子用化合物。前記電子特性を有する、置換または非置換のC2~C30ヘテロアリール基は、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または非置換のピリダジニル基、置換または非置換のフリニル基、置換または非置換のキノリニル基、置換または非置換のイソキノリニル基、置換または非置換のフタラジニル基、置換または非置換のナフピリジニル基、置換または非置換のキノキサリニル基、置換または非置換のキナゾリニル基、置換または非置換のアクリジニル基、置換または非置換のフェナントロリニル基および置換または非置換のフェナジニル基からなる群より選択される、請求項8に記載の有機光電子素子用化合物。前記有機光電子素子用化合物は、下記化学式A-2~A-26のうちのいずれか一つで表される、請求項8に記載の有機光電子素子用化合物。前記有機光電子素子用化合物は、下記化学式Bで表される、請求項1に記載の有機光電子素子用化合物:前記化学式B中、X1は、-O-、-Se-、-P-および-S-からなる群より選択され、R1~R6は、互いに同一または異なるものであって、それぞれ独立して、水素、重水素、置換または非置換のC1~C20アルキル基、置換または非置換のC6~C30アリール基および置換または非置換のC2~C30ヘテロアリール基からなる群より選択され、Arは、電子特性を有する、置換または非置換のC2~C30ヘテロアリール基であり、Lは、単一結合、置換または非置換のC2~C10アルケニレン基、置換または非置換のC2~C10アルキニレン基、置換または非置換のC6~C30アリーレン基および置換または非置換のC2~C30ヘテロアリーレン基からなる群より選択され、nは、0~2のうちのいずれか一つの整数である。前記有機光電子素子用化合物は、下記化学式B-1またはB-2で表される、請求項13に記載の有機光電子素子用化合物:前記化学式B-1およびB-2中、X1は、-O-、-Se-、-P-および-S-からなる群より選択され、R1~R6は、互いに同一または異なるものであって、それぞれ独立して、水素、重水素、置換または非置換のC1~C20アルキル基、置換または非置換のC6~C30アリール基および置換または非置換のC2~C30ヘテロアリール基からなる群より選択され、Arは、電子特性を有する、置換または非置換のC2~C30ヘテロアリール基であり、Lは、単一結合、置換または非置換のC2~C10アルケニレン基、置換または非置換のC2~C10アルキニレン基、置換または非置換のC6~C30アリーレン基および置換または非置換のC2~C30ヘテロアリーレン基からなる群より選択され、nは、0~2のうちのいずれか一つの整数である。前記電子特性を有する、置換または非置換のC2~C30ヘテロアリール基は、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または非置換のピリダジニル基、置換または非置換のフリニル基、置換または非置換のキノリニル基、置換または非置換のイソキノリニル基、置換または非置換のフタラジニル基、置換または非置換のナフピリジニル基、置換または非置換のキノキサリニル基、置換または非置換のキナゾリニル基、置換または非置換のアクリジニル基、置換または非置換のフェナントロリニル基および置換または非置換のフェナジニル基からなる群より選択される、請求項13に記載の有機光電子素子用化合物。前記有機光電子素子用化合物は、下記化学式B-3~B-22のうちのいずれか一つで表される、請求項13に記載の有機光電子素子用化合物。前記有機光電子素子用化合物は、下記化学式Cで表される、請求項1に記載の有機光電子素子用化合物:前記化学式C中、R1~R6およびAr2は、互いに同一または異なるものであって、それぞれ独立して、水素、重水素、置換または非置換のC1~C20アルキル基、置換または非置換のC6~C30アリール基および置換または非置換のC2~C30ヘテロアリール基からなる群より選択され、Ar1は、電子特性を有する、置換または非置換のC2~C30ヘテロアリール基であり、Lは、単一結合、置換または非置換のC2~C10アルケニレン基、置換または非置換のC2~C10アルキニレン基、置換または非置換のC6~C30アリーレン基および置換または非置換のC2~C30ヘテロアリーレン基からなる群より選択され、nは、1または2である。前記Ar2は、置換または非置換のトリフェニレニル基である、請求項17に記載の有機光電子素子用化合物。前記電子特性を有する、置換または非置換のC2~C30ヘテロアリール基は、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または非置換のピリダジニル基、置換または非置換のフリニル基、置換または非置換のキノリニル基、置換または非置換のイソキノリニル基、置換または非置換のフタラジニル基、置換または非置換のナフピリジニル基、置換または非置換のキノキサリニル基、置換または非置換のキナゾリニル基、置換または非置換のアクリジニル基、置換または非置換のフェナントロリニル基および置換または非置換のフェナジニル基からなる群より選択される、請求項17に記載の有機光電子素子用化合物。前記有機光電子素子用化合物は、下記化学式C-1~C-18のうちのいずれか一つで表される、請求項17に記載の有機光電子素子用化合物。前記有機光電子素子は、有機光電素子、有機発光ダイオード、有機太陽電池、有機トランジスタ、有機感光体ドラムおよび有機メモリ素子からなる群より選択される、請求項1に記載の有機光電子素子用化合物。陽極、陰極および前記陽極と陰極との間に配置される少なくとも一層以上の有機薄膜層を含む有機発光ダイオードにおいて、前記有機薄膜層のうちの少なくとも一層は、請求項1に記載の有機光電子素子用化合物を含む、有機発光ダイオード。前記有機薄膜層は、発光層、正孔輸送層HTL、正孔注入層HIL、電子輸送層ETL、電子注入層EIL、正孔阻止層およびこれらの組み合わせからなる群より選択される、請求項22に記載の有機発光ダイオード。前記有機光電子素子用化合物は、電子輸送層ETLまたは電子注入層EIL内に含まれる、請求項22に記載の有機発光ダイオード。前記有機光電子素子用化合物は、発光層内に含まれる、請求項22に記載の有機発光ダイオード。前記有機光電子素子用化合物は、発光層内に燐光または蛍光ホスト材料として使用される、請求項22に記載の有機発光ダイオード。前記有機光電子素子用化合物は、発光層内に蛍光青色ドーパント材料として使用される、請求項22に記載の有機発光ダイオード。請求項22に記載の有機発光ダイオードを含む、表示装置。本発明の例示的な実施形態は、発光、または電子注入および輸送の役割を果たすことができ、適切なドーパントと共に発光ホストとしての役割を果たすことができる有機光電子素子用化合物を提供する。また、本発明の他の実施形態は、寿命、効率、駆動電圧、電気化学的安定性および熱的安定性に優れた有機発光ダイオードを提供する。本発明の一実施形態によれば、下記化学式1で表される有機光電子素子用化合物を提供する。前記化学式1中、X1およびX2は、互いに同一または異なるものであって、それぞれ独立して、-NR’-、-O-、-Se-、-P-および-S-からなる群より選択され、前記R’は、水素、重水素、置換または非置換のC1~C20アルキル基、置換または非置換のC6~C30アリール基および電子特性を有する、置換または非置換のC2~C30ヘテロアリール基からなる群より選択され、前記R1~R6は、互いに同一または異なるものであって、それぞれ独立して、水素、重水素、置換または非置換のC1~C20アルキル基、置換または非置換のC6~C30アリール基および電子特性を有する、置換または非置換のC2~C30ヘテロアリール基からなる群より選択され、前記R1~R6またはR’のうちの少なくともいずれか一つは、電子特性を有する、置換または非置換のC2~C30ヘテロアリール基である。前記有機光電子素子用化合物は、下記化学式2で表されてもよい。前記化学式2中、X1およびX2は、互いに同一または異なるものであって、それぞれ独立して、-NR’-、-O-、-Se-、-P-および-S-からなる群より選択され、前記R’は、水素、重水素、置換または非置換のC1~C20アルキル基、置換または非置換のC6~C30アリール基および電子特性を有する、置換または非置換のC2~C30ヘテロアリール基からなる群より選択され、前記R1~R6は、互いに同一または異なるものであって、それぞれ独立して、水素、重水素、置換または非置換のC1~C20アルキル基、置換または非置換のC6~C30アリール基および電子特性を有する、置換または非置換のC2~C30ヘテロアリール基からなる群より選択され、前記R1~R6またはR’のうちの少なくともいずれか一つは、電子特性を有する、置換または非置換のC2~C30ヘテロアリール基である。前記X1は、-NR’-であってもよい。前記R’は、水素、重水素、置換または非置換のC1~C20アルキル基、置換または非置換のC6~C30アリール基および電子特性を有する、置換または非置換のC2~C30ヘテロアリール基からなる群より選択され得る。前記R’は、電子特性を有する、置換または非置換のC2~C30ヘテロアリール基であってもよい。X1は、-NR’-であり、前記R’は、電子特性を有する、置換または非置換のC2~C30ヘテロアリール基であり、前記R1~R6は、互いに同一または異なるものであって、それぞれ独立して、水素、重水素、置換または非置換のC1~C20アルキル基および置換または非置換のC6~C30アリール基からなる群より選択され得る。前記電子特性を有する、置換または非置換のC2~C30ヘテロアリール基は、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または非置換のピリダジニル基、キノリン、置換または非置換のイソキノリン、置換または非置換のフタラジン、置換または非置換のナフピリジン、置換または非置換のキノキサリン、置換または非置換のキナゾリン、置換または非置換のアクリジン、置換または非置換のフェナントロリンおよび置換または非置換のフェナジンからなる群より選択され得る。本発明の他の実施形態によれば、下記化学式3~51のうちのいずれか一つで表される有機光電子素子用化合物を提供する。前記有機光電子素子用化合物は、下記化学式AまたはA-1で表されてもよい。前記化学式AおよびA-1中、X1およびX2は、互いに同一または異なるものであって、それぞれ独立して、-NR’-、-O-、-Se-、-P-および-S-からなる群より選択され、前記R’は、水素、重水素、置換または非置換のC1~C20アルキル基、置換または非置換のC6~C30アリール基および電子特性を有する、置換または非置換のC2~C30ヘテロアリール基からなる群より選択され、前記R1~R6は、互いに同一または異なるものであって、それぞれ独立して、水素、重水素、置換または非置換のC1~C20アルキル基、置換または非置換のC6~C30アリール基および電子特性を有する、置換または非置換のC2~C30ヘテロアリール基からなる群より選択され、前記R1~R6またはR’のうちの少なくともいずれか一つは、電子特性を有する、置換または非置換のC2~C30ヘテロアリール基である。前記X1またはX2のうちの少なくとも一つは、-NR’-であり、前記R’は、電子特性を有する、置換または非置換のC2~C30ヘテロアリール基であり、前記R1~R6は、互いに同一または異なるものであって、それぞれ独立して、水素、重水素、置換または非置換のC1~C20アルキル基および置換または非置換のC6~C30アリール基からなる群より選択さてもよい。前記X1またはX2のうちの少なくとも一つは、-NR’-であり、前記R’は、置換または非置換のトリフェニレニル基であってもよい。前記電子特性を有する、置換または非置換のC2~C30ヘテロアリール基は、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または非置換のピリダジニル基、置換または非置換のフリニル基、置換または非置換のキノリニル基、置換または非置換のイソキノリニル基、置換または非置換のフタラジニル基、置換または非置換のナフピリジニル基、置換または非置換のキノキサリニル基、置換または非置換のキナゾリニル基、置換または非置換のアクリジニル基、置換または非置換のフェナントロリニル基および置換または非置換のフェナジニル基からなる群より選択され得る。前記有機光電子素子用化合物は、下記化学式Bで表されてもよい。前記化学式B中、X1は、-O-、-Se-、-P-および-S-からなる群より選択され、R1~R6は、互いに同一または異なるものであって、それぞれ独立して、水素、重水素、置換または非置換のC1~C20アルキル基、置換または非置換のC6~C30アリール基および置換または非置換のC2~C30ヘテロアリール基からなる群より選択され、Arは、電子特性を有する、置換または非置換のC2~C30ヘテロアリール基であり、Lは、単一結合、置換または非置換のC2~C10アルケニレン基、置換または非置換のC2~C10アルキニレン基、置換または非置換のC6~C30アリーレン基および置換または非置換のC2~C30ヘテロアリーレン基からなる群より選択され、nは、0~2のうちのいずれか一つの整数である。前記有機光電子素子用化合物は、下記化学式B-1またはB-2で表されてもよい。前記化学式B-1およびB-2中、X1は、-O-、-Se-、-P-および-S-からなる群より選択され、R1~R6は、互いに同一または異なるものであって、それぞれ独立して、水素、重水素、置換または非置換のC1~C20アルキル基、置換または非置換のC6~C30アリール基および置換または非置換のC2~C30ヘテロアリール基からなる群より選択され、Arは、電子特性を有する、置換または非置換のC2~C30ヘテロアリール基であり、Lは、単一結合、置換または非置換のC2~C10アルケニレン基、置換または非置換のC2~C10アルキニレン基、置換または非置換のC6~C30アリーレン基および置換または非置換のC2~C30ヘテロアリーレン基からなる群より選択され、nは0~2のうちのいずれか一つの整数である。前記電子特性を有する、置換または非置換のC2~C30ヘテロアリール基は、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または非置換のピリダジニル基、置換または非置換のフリニル基、置換または非置換のキノリニル基、置換または非置換のイソキノリニル基、置換または非置換のフタラジニル基、置換または非置換のナフピリジニル基、置換または非置換のキノキサリニル基、置換または非置換のキナゾリニル基、置換または非置換のアクリジニル基、置換または非置換のフェナントロリニル基および置換または非置換のフェナジニル基からなる群より選択され得る。前記有機光電子素子用化合物は、下記化学式Cで表されてもよい。前記化学式C中、R1~R6およびAr2は、互いに同一または異なるものであって、それぞれ独立して、水素、重水素、置換または非置換のC1~C20アルキル基、置換または非置換のC6~C30アリール基および置換または非置換のC2~C30ヘテロアリール基からなる群より選択され、Ar1は、電子特性を有する、置換または非置換のC2~C30ヘテロアリール基であり、Lは、単一結合、置換または非置換のC2~C10アルケニレン基、置換または非置換のC2~C10アルキニレン基、置換または非置換のC6~C30アリーレン基および置換または非置換のC2~C30ヘテロアリーレン基からなる群より選択され、nは、1または2である。前記Ar2は、置換または非置換のトリフェニレニル基であってもよい。前記電子特性を有する、置換または非置換のC2~C30ヘテロアリール基は、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または非置換のピリダジニル基、置換または非置換のフリニル基、置換または非置換のキノリニル基、置換または非置換のイソキノリニル基、置換または非置換のフタラジニル基、置換または非置換のナフピリジニル基、置換または非置換のキノキサリニル基、置換または非置換のキナゾリニル基、置換または非置換のアクリジニル基、置換または非置換のフェナントロリニル基および置換または非置換のフェナジニル基からなる群より選択され得る。前記有機光電子素子は、有機光電素子、有機発光ダイオード、有機太陽電池、有機トランジスタ、有機感光体ドラムおよび有機メモリ素子からなる群より選択され得る。本発明の他の実施形態によれば、陽極、陰極および前記陽極と陰極との間に配置される少なくとも一層以上の有機薄膜層を含む有機発光ダイオードにおいて、前記有機薄膜層のうちの少なくとも一層は、前述した有機光電子素子用化合物を含む有機発光ダイオードを提供する。前記有機薄膜層は、発光層、正孔輸送層HTL、正孔注入層HIL、電子輸送層ETL、電子注入層EIL、正孔阻止層およびこれらの組み合わせからなる群より選択され得る。前記有機光電子素子用化合物は、電子輸送層ETLまたは電子注入層EIL内に含まれ得る。前記有機光電子素子用化合物は、発光層内に含まれ得る。前記有機光電子素子用化合物は、発光層内に燐光または蛍光ホスト材料として使用され得る。前記有機光電子素子用化合物は、発光層内に蛍光青色ドーパント材料として使用され得る。本発明のさらに他の実施形態によれば、前述した有機発光ダイオードを含む表示装置を提供する。本発明によれば、優れた電気化学的および熱的安定性により寿命特性に優れ、低い駆動電圧でも高い発光効率を有する有機発光ダイオードを提供することができる。以下、本発明の例示的な実施形態を詳しく説明する。但し、これらの実施形態は単なる例示であり、これらによって本発明が制限されず、後述する特許請求の範囲の範疇のみによって定義される。本明細書で置換の用語は、別途の定義がない限り、置換基または化合物中の少なくとも一つの水素が重水素、ハロゲン基、ヒドロキシ基、アミノ基、置換または非置換のC1~C20アミン基、ニトロ基、置換または非置換のC3~C40シリル基、C1~C30アルキル基、C1~C10アルキルシリル基、C3~C30シクロアルキル基、C6~C30アリール基、C1~C20アルコキシ基、フルオロ基、トリフルオロメチル基などのC1~C10トリフルオロアルキル基、またはシアノ基で置換されたものを意味する。本明細書でヘテロの用語は、別途の定義がない限り、一つの作用基内にN、O、SおよびPからなる群より選択されるヘテロ原子を1~3個含有し、残りは炭素であるものを意味する。本明細書でこれらの組み合わせの用語は、別途の定義がない限り、二つ以上の置換基が連結基で結合されていたり、二つ以上の置換基が縮合して結合されているものを意味する。本明細書でアルキルalkyl基の用語は、別途の定義がない限り、脂肪族炭化水素基を意味する。アルキル基は、二重結合または三重結合を含まない飽和アルキルsaturatedalkyl基であってもよい。アルキル基は、少なくとも一つのアルケニル基またはアルキニル基を含んでいる不飽和アルキルunsaturatedalkyl基であってもよい。飽和や不飽和に関係なくアルキル基は分枝型、直鎖型または環状であってもよい。アルキル基は、C1~C20アルキルであってもよい。アルキル基は、C1~C10の中間サイズのアルキルであってもよい。アルキル基は、C1~C6低級アルキルであってもよい。例えば、C1~C4アルキル基は、アルキル鎖に1~4個の炭素原子、つまり、アルキル鎖はメチル、エチル、プロピル、イソ-プロピル、n-ブチル、イソ-ブチル、sec-ブチルおよびt-ブチルからなる群より選択されるものを意味する。例えば、アルキル基は、メチル基、エチル基、プロピル基、イソプロピル基、ブチル基、イソブチル基、t-ブチル基、ペンチル基、ヘキシル基、エテニル基、プロペニル基、ブテニル基、シクロプロピル基、シクロブチル基、シクロペンチル基、シクロヘキシル基などであってもよい。用語芳香族基は、環形態である作用基のすべての元素がp-オビタルを有しており、これらp-オビタルが共役conjugationを形成している作用基を意味する。具体的な例としてアリール基とヘテロアリール基がある。用語アリールaryl基は、モノサイクリックまたは融合環ポリサイクリックつまり、炭素原子の隣接した対を分けて有する環作用基を含む。用語ヘテロアリールheteroaryl基は、アリール基内にN、O、SおよびPからなる群より選択されるヘテロ原子を1~3個含有し、残りは炭素であるものを意味する。前記ヘテロアリール基が融合環である場合、それぞれの環ごとに前記ヘテロ原子を1~3個含むことができる。用語スピロspiro構造は、一つの炭素を接続点として有している環構造を意味する。また、スピロ構造は、スピロ構造を含む化合物またはスピロ構造を含む置換基としても使用され得る。本明細書で正孔特性とは、HOMO準位に応じて電導特性を有して陽極で形成された正孔の発光層への注入および発光層での移動を容易にする特性を意味する。また本明細書で電子特性とは、LUMO準位に応じて電導特性を有して陰極で形成された電子の発光層への注入および発光層での移動を容易にする特性を意味する。本発明の一実施形態による有機光電子素子用化合物は、二つのカルバゾールまたはカルバゾール系誘導体が結合されたコア部分に置換基が選択的に結合された構造を有する。前記コアに結合された置換基のうちの少なくとも一つは、電子特性に優れた置換基であってもよい。したがって、前記化合物は、正孔特性に優れたカルバゾール構造に電子特性を補強して発光層で要求される条件を満たすことができる。より具体的に発光層のホスト材料として利用が可能である。また、前記有機光電子素子用化合物は、コア部分とコア部分に置換された置換基に多様な他の置換基を導入することによって多様なエネルギーバンドギャップを有する化合物になり得る。したがって、前記化合物は、電子注入層EILおよび伝達層または正孔注入層HILおよび伝達層としても利用が可能である。前記化合物の置換基に応じて適切なエネルギー準位を有する化合物を有機光電素子に使用することによって、電子伝達能力が強化されて効率および駆動電圧の面で優れた効果を有し、電気化学的および熱的安定性に優れて有機光電素子の駆動時に寿命特性を向上させることができる。このような本発明の一実施形態によれば、下記化学式1で表される有機光電子素子用化合物を提供する。本発明の一実施形態では、下記化学式1で表される有機光電子素子用化合物を提供する。前記化学式1中、X1およびX2は、互いに同一または異なるものであって、それぞれ独立して、-NR’-、-O-、-Se-、-P-および-S-からなる群より選択され得る。また、前記R’は、水素、重水素、置換または非置換のC1~C20アルキル基、置換または非置換のC6~C30アリール基および電子特性を有する、置換または非置換のC2~C30ヘテロアリール基からなる群より選択され得る。つまり、前記化学式1で表される化合物は、バイポーラbi-polar特性に優れたカルバゾールまたはカルバゾール系誘導体をコアとして有することができる。前記R1~R6は、互いに同一または異なるものであって、それぞれ独立して、水素、重水素、置換または非置換のC1~C20アルキル基、置換または非置換のC6~C30アリール基および電子特性を有する、置換または非置換のC2~C30ヘテロアリール基からなる群より選択され、前記R1~R6またはR’のうちの少なくともいずれか一つは、電子特性を有する、置換または非置換のC2~C30ヘテロアリール基であってもよい。前記R1~R6およびR’の置換基のうちパイ結合が存在する置換基は、化合物全体のパイ共役長π-conjugationlengthを調節して三重項エネルギーバンドギャップを大きくすることによって、燐光ホストとして有機光電素子の発光層に非常に有用に適用され得るようにする役割を果たすことができる。また、前記置換基の適切な組み合わせにより熱的安定性または酸化に対する抵抗性に優れた構造の化合物を製造することができるようになる。置換基の適切な組み合わせにより非対称バイポーラbipolar特性の構造を製造することができ、前記非対称バイポーラ特性の構造は正孔と電子伝達能力を向上させて素子の発光効率と性能向上を期待することができる。また、置換基の調節により化合物の構造をバルクに製造することができ、これによって結晶化度を低下させることができる。化合物の結晶化度が低下されると、素子の寿命が延長され得る。前述のように前記化合物の置換基のうちのいずれか一つは、電子特性を有する、置換または非置換のC2~C30ヘテロアリール基であってもよい。前記電子特性を有する、置換または非置換のC2~C30ヘテロアリール基の具体的な例としては、置換または非置換のイミダゾリル基、置換または非置換のトリアゾリル基、置換または非置換のテトラゾリル基、置換または非置換のオキサジアゾリル基、置換または非置換のオキサトリアゾリル基、置換または非置換のチアトリアゾリル基、置換または非置換のベンズイミダゾリル基、置換または非置換のベンゾトリアゾリル基、置換または非置換のピリジニル基、置換または非置換のピリミジニル基、置換または非置換のトリアジニル基、置換または非置換のピラジニル基、置換または比置換されたピリダジニル基、キノリン、置換または非置換のイソキノリン、置換または非置換のフタラジン、置換または非置換のナフピリジン、置換または非置換のキノキサリン、置換または非置換のキナゾリン、置換または非置換のアクリジン、置換または非置換のフェナントロリン、置換または非置換のフェナジンなどがある。前記化学式1で表される有機光電子素子用化合物は、下記化学式2で表されてもよい。つまり、コアであるカルバゾールまたはカルバゾール系誘導体の結合位置が前記化学式2のように結合されてもよい。前記結合位置はカルバゾールまたはカルバゾール系誘導体の反応性が良い位置のうちの一つで、化合物の合成時に利点があり得る。前記化学式1または2中、X1およびX2は、前述したヘテロ原子であってもよく、互いに同一でも異なっていてもよい。より具体的には、X1およびX2は共に-NR’-であってもよい。前記化学式1または2中、電子特性を有する、置換または非置換のC2~C30ヘテロアリール基の結合位置は、X1が-NR’-である時、R’であってもよい。前記位置に結合する場合、エネルギーバンドの変化をもたらし得る化合物全体の共役長の変化を最小化しながら電子伝達/輸送特性を有する置換基を導入することができる長所がある。前記有機光電子素子用化合物は、下記化学式AまたはA-1で表されてもよい。前記化学式AおよびA-1中、X1およびX2は、互いに同一または異なるものであって、それぞれ独立して、-NR’-、-O-、-Se-、-P-および-S-からなる群より選択され、前記R’は、水素、重水素、置換または非置換のC1~C20アルキル基、置換または非置換のC6~C30アリール基および電子特性を有する、置換または非置換のC2~C30ヘテロアリール基からなる群より選択され、前記R1~R6は、互いに同一または異なるものであって、それぞれ独立して、水素、重水素、置換または非置換のC1~C20アルキル基、置換または非置換のC6~C30アリール基および電子特性を有する、置換または非置換のC2~C30ヘテロアリール基からなる群より選択され、前記R1~R6またはR’のうちの少なくともいずれか一つは、電子特性を有する、置換または非置換のC2~C30ヘテロアリール基である。前記構造は、前述した化学式1で表される有機光電子素子用化合物の構造で両カルバゾリル基の結合位置が互いに異なる構造である。このような構造の場合、分子構造をさらに非平面化させて共役長を限定させるため、バンドギャップおよび三重項エネルギーバンドギャップを向上させることができる長所がある。また、前記X1またはX2のうちの少なくとも一つは、-NR’-であり、前記R’は、電子特性を有する、置換または非置換のC2~C30ヘテロアリール基であり、前記R1~R6は、互いに同一または異なるものであって、それぞれ独立して、水素、重水素、置換または非置換のC1~C20アルキル基および置換または非置換のC6~C30アリール基からなる群より選択され得る。また、前記X1またはX2のうちの少なくとも一つは、-NR’-であり、前記R’は、置換または非置換のトリフェニレニル基であってもよい。前記化合物でトリフェニレニル基は、バルクな構造を有し、共鳴効果resonanceeffectを発生させるため、固体状態で発生し得る副反応を抑制する効果を有して有機発光ダイオードの性能を増加させることができる。また、化合物をバルクに作って結晶化度を低下させ、寿命を増加させる効果を有することができる。前記トリフェニレニル基は、他の置換体とは異なってバンドギャップが広く、三重項励起エネルギーが大きいため、カルバゾールに結合して化合物のバンドギャップや三重項励起エネルギーを減らさないため、より大きい長所を有する。前記化学式AおよびA-1の具体的な置換基と関連した内容は、前述した化学式1と類似しているため省略する。前記有機光電子素子用化合物は、下記化学式Bで表されてもよい。前記化学式B中、X1は、-O-、-Se-、-P-および-S-からなる群より選択され、R1~R6は、互いに同一または異なるものであって、それぞれ独立して、水素、重水素、置換または非置換のC1~C20アルキル基、置換または非置換のC6~C30アリール基および置換または非置換のC2~C30ヘテロアリール基からなる群より選択され、Arは、電子特性を有する、置換または非置換のC2~C30ヘテロアリール基であり、Lは、単一結合、置換または非置換のC2~C10アルケニレン基、置換または非置換のC2~C10アルキニレン基、置換または非置換のC6~C30アリーレン基および置換または非置換のC2~C30ヘテロアリーレン基からなる群より選択され、nは、0~2のうちのいずれか一つの整数である。前記化学式Bの構造は、前述した化学式1の構造で両カルバゾール系誘導体のうちのいずれか一つは、カルバゾールであり、他の一つは、カルバゾールを除いたカルバゾリル系誘導体である構造である。また、電子特性を有する置換基がカルバゾールのNに結合された構造である。このような構造の場合、物質の共役長の変化に影響を与えずに電子特性を有する置換基を導入することができる長所がある。前記有機光電子素子用化合物は、下記化学式B-1またはB-2で表されてもよい。前記化学式B-1およびB-2の構造は、前記化学式Bの構造で両カルバゾリル系誘導体の結合位置が限定されたものである。このようなコア構造の場合、適切なHOMOエネルギーを有することができるため、合成が容易な長所がある。その他の前記化学式B、B-1およびB-2の置換基に対する説明は、前述した化学式1の説明と類似するため省略する。前記有機光電子素子用化合物は、下記化学式Cで表されてもよい。前記化学式C中、R1~R6およびAr2は、互いに同一または異なるものであって、それぞれ独立して、水素、重水素、置換または非置換のC1~C20アルキル基、置換または非置換のC6~C30アリール基および置換または非置換のC2~C30ヘテロアリール基からなる群より選択され、Ar1は、電子特性を有する、置換または非置換のC2~C30ヘテロアリール基であり、Lは、単一結合、置換または非置換のC2~C10アルケニレン基、置換または非置換のC2~C10アルキニレン基、置換または非置換のC6~C30アリーレン基および置換または非置換のC2~C30ヘテロアリーレン基からなる群より選択され、nは、1または2である。前記化学式Cの構造は、前記化学式1の構造で両カルバゾール系誘導体をカルバゾールに限定し、その結合位置も限定した構造である。また、カルバゾールの窒素に連結基をおいて電子特性を有する置換基が結合された構造である。このような構造はLUMOのエネルギー分布をさらに非局在化させて電子特性を有する置換基の安定性を向上させ、LUMOのエネルギーバンドを低下させることができる長所がある。前記Ar2は、置換または非置換のトリフェニレニル基であってもよい。トリフェニレニル基に対する説明は前述と同一であるため省略する。また、その他の置換基に対する説明も前述した化学式1の説明と類似しているため省略する。前記有機光電子素子用化合物は、下記化学式3~化学式54で表されるものを使用することができる。しかし、本発明が下記化合物に限定されない。前記有機光電子素子用化合物は、下記化学式A-2~A-26のうちのいずれか一つで表されてもよいが、これに限定されない。前記有機光電子素子用化合物は、下記化学式B-3~B-22のうちのいずれか一つで表されてもよいが、これに限定されない。前記有機光電子素子用化合物は、下記化学式C-1~C-18のうちのいずれか一つで表されてもよいが、これに限定されない。前記のような化合物を含む有機光電子素子用化合物は、ガラス転移温度が110°C以上であり、熱分解温度が400°C以上で、熱的安定性に優れている。これによって高効率の有機光電子素子の実現が可能である。このような化合物を含む有機光電子素子用化合物は、発光、または電子注入および/または輸送の役割を果たすことができ、適切なドーパントと共に発光ホストとしての役割も果たすことができる。つまり、前記有機光電子素子用化合物は、燐光または蛍光のホスト材料、青色の発光ドーパント材料、または電子輸送材料として使用され得る。本発明の一実施形態による有機光電子素子用化合物は、有機薄膜層に使用されて有機光電子素子の寿命特性、効率特性、電気化学的安定性および熱的安定性を向上させ、駆動電圧を低下させることができる。これによって、本発明の一実施形態は、前記有機光電子素子用化合物を含む有機光電子素子を提供する。この時、前記有機光電子素子とは、有機光電素子、有機発光ダイオード、有機太陽電池、有機トランジスタ、有機感光体ドラム、有機メモリ素子などを意味する。特に、有機太陽電池の場合には本発明の一実施形態による有機光電子素子用化合物が電極や電極バッファー層に含まれて量子効率を増加させ、有機トランジスタの場合にはゲート、ソース-ドレイン電極などで電極物質として使用され得る。以下、有機発光ダイオードについて具体的に説明する。本発明の他の一実施形態は、陽極、陰極および前記陽極と陰極との間に配置される少なくとも一層以上の有機薄膜層を含む有機発光ダイオードにおいて、前記有機薄膜層のうちの少なくとも一層は、本発明の一実施形態による有機光電子素子用化合物を含む有機発光ダイオードを提供する。前記有機光電子素子用化合物を含むことができる有機薄膜層としては、発光層、正孔輸送層HTL、正孔注入層HIL、電子輸送層ETL、電子注入層EIL、正孔阻止層およびこれらの組み合わせからなる群より選択される層を含むことができ、このうち少なくともいずれか一層は、本発明による有機光電子素子用化合物を含む。特に、電子輸送層または電子注入層に本発明の一実施形態による有機光電子素子用化合物を含むことができる。また、前記有機光電子素子用化合物が発光層内に含まれる場合、前記有機光電子素子用化合物は、燐光または蛍光ホストとして含まれてもよく、特に、蛍光青色ドーパント材料として含まれてもよい。図1~図5は、本発明の多様な実施形態による有機光電子素子用化合物を含む有機発光ダイオードの断面図である。図1~図5を参照すれば、本発明の多様な実施形態による有機光電素子100、200、300、400、500は、陽極120、陰極110およびこの陽極と陰極との間に配置された少なくとも一層の有機薄膜層105を含む構造を有する。前記陽極120は、陽極物質を含み、この陽極物質としては、通常有機薄膜層へ正孔注入が円滑に行われるように仕事関数が大きい物質が好ましい。前記陽極物質の具体的な例としては、ニッケル、白金、バナジウム、クロム、銅、亜鉛、金のような金属またはこれらの合金が挙げられ、亜鉛酸化物、インジウム酸化物、インジウムスズ酸化物ITO、インジウム亜鉛酸化物IZOのような金属酸化物が挙げられ、ZnOとAlまたはSnO2とSbのような金属と酸化物の組み合わせが挙げられ、ポリ3-メチルチオフェン、ポリ[3,4-エチレン-1,2-ジオキシチオフェン]polyehtylenedioxythiophene:PEDT、ポリピロールおよびポリアニリンのような伝導性高分子などが挙げられるが、これに限定されない。好ましくは、前記陽極としてITOindiumtinoxideを含む透明電極を使用することができる。前記陰極110は、陰極物質を含み、この陰極物質としては、通常有機薄膜層へ電子注入が容易に行われるように仕事関数が小さい物質であることが好ましい。陰極物質の具体的な例としては、マグネシウム、カルシウム、ナトリウム、カリウム、チタニウム、インジウム、イットリウム、リチウム、ガドリニウム、アルミニウム、銀、スズ、鉛、セシウム、バリウムなどのような金属またはこれらの合金が挙げられ、LiF/Al、LiO2/Al、LiF/Ca、LiF/AlおよびBaF2/Caのような多層構造物質などが挙げられるが、これに限定されない。好ましくは、前記陰極としてアルミニウムなどのような金属電極を使用することができる。まず、図1を参照すれば、図1は、有機薄膜層105として発光層130のみが存在する有機光電素子100を示した図面であり、前記有機薄膜層105は、発光層130のみで存在してもよい。図2を参照すれば、図2は、有機薄膜層105として電子輸送層ETLを含む発光層230と正孔輸送層HTL140が存在する2層型有機光電素子200を示した図面であり、図2に示されているように、有機薄膜層105は、発光層230および正孔輸送層HTL140を含む2層型であってもよい。この場合、発光層130は電子輸送層ETLの機能を果たし、正孔輸送層HTL140はITOのような透明電極との接合性および正孔輸送性を向上させる機能を果たす。図3を参照すれば、図3は、有機薄膜層105として電子輸送層ETL150、発光層130および正孔輸送層HTL140が存在する3層型有機光電素子300を示した図面であり、前記有機薄膜層105で発光層130は独立した形態からなっており、電子輸送性や正孔輸送性に優れた膜電子輸送層ETL150および正孔輸送層HTL140を別途の層で積んだ形態を示している。図4を参照すれば、図4は、有機薄膜層105として電子注入層EIL160、発光層130、正孔輸送層HTL140および正孔注入層HIL170が存在する4層型有機光電素子400を示した図面であり、前記正孔注入層HIL170は陽極として使用されるITOとの接合性を向上させることができる。図5を参照すれば、図5は、有機薄膜層105として電子注入層EIL160、電子輸送層ETL150、発光層130、正孔輸送層HTL140および正孔注入層HIL170のようなそれぞれ異なる機能を果たす5層が存在する5層型有機光電素子500を示した図面であり、前記有機光電素子500は、電子注入層EIL160を別途に形成して低電圧化に効果的である。前記図1~図5において前記有機薄膜層105をなす電子輸送層ETL150、電子注入層EIL160、発光層130、230、正孔輸送層HTL140、正孔注入層HIL170およびこれらの組み合わせからなる群より選択されるいずれか一つは、前記有機光電子素子用化合物を含む。この時、前記有機光電子素子用化合物は、前記電子輸送層ETL150または電子注入層EIL160を含む電子輸送層ETL150に使用され得、その中でも電子輸送層ETLに含まれる場合、正孔阻止層図示せずを別途に形成する必要がないため、より単純化された構造の有機光電素子を提供することができるため好ましい。また、前記有機光電素子用化合物が発光層130、230内に含まれる場合、前記有機光電素子用化合物は燐光または蛍光ホストとして含まれ得、または蛍光青色ドーパントとして含まれ得る。上述した有機発光ダイオードは、基板に陽極を形成した後、真空蒸着法evaporation、スパッタリングsputtering、プラズマメッキおよびイオンメッキのような乾式成膜法、またはスピンコーティングspincoating、浸漬法dipping、流動コーティング法flowcoatingのような湿式成膜法などで有機薄膜層を形成した後、その上に陰極を形成して製造することができる。本発明のさらに他の一実施形態によれば、前記有機光電素子を含む表示装置を提供する。以下の実施例を用いて本発明をより詳細に説明する。但し、これらの実施例は本発明を具体的に例示または説明するためのものに過ぎず、これらによって本発明が制限されてはならないことが理解されるであろう。有機光電子素子用化合物の製造実施例1:化学式4で表される化合物の合成本発明の有機光電子素子用化合物のより具体的な例として提示された前記化学式4で表される化合物は、下記反応式1の方法に従って合成された。第1段階:化合物Aの合成窒素雰囲気下の撹拌機付き250mLの丸底フラスコで化合物3-ブロモ-カルバゾール5g20mmol、N-フェニル-カルバゾールボロン酸ピナコラート9g24mmolおよびテトラヒドロフラン100mLと2M-炭酸カリウム水溶液を混合した後、窒素気流下で12時間加熱還流した。反応終結後、反応物にヘキサンを注いでできる固形物を濾過した後、固形物を再びトルエンとテトラヒドロフラン50:50体積比混合溶液に溶かして活性炭と無水硫酸マグネシウムを入れて撹拌した。溶液を濾過した後、ジクロロメタンとヘキサンを利用して再結晶して化合物Aを7.8g収率60得た。第2段階:化学式4で表される化合物の合成100mLの丸底フラスコで化合物Aで表される中間体生成物3.5g8.55mmol、2-クロロ-4,6-ジフェニル-ピリミジン2.74g10.26mmol、NaHとジメチルホルムアミドを入れた後、窒素気流下で室温で撹拌した。有機溶媒を減圧蒸留下で除去した後、カラムクロマトグラフィーを利用して分離して3.823g収率:70の化学式4で表される化合物を得た。前記得られた化学式4で表される化合物を元素分析で分析した結果は次の通りである。calcd.C46H30N4:C,86.49;H,4.73;N,8.77;found:C,86.24;H,4.89;N,8.55。実施例2:化学式5で表される化合物の合成本発明の有機光電子素子用化合物のより具体的な例として提示された前記化学式5で表される化合物は、下記反応式2の方法に従って合成された。化学式5で表される化合物の合成100mLの丸底フラスコで化合物Aで表される中間体生成物3.5g8.55mmol、2-クロロ-4,6-ビフェニル-ピリミジン2.74g10.26mmol、NaHとジメチルホルムアミドを入れた後、窒素気流下で室温で撹拌した。有機溶媒を減圧蒸留下で除去した後、カラムクロマトグラフィーを利用して分離して4.1g収率:75の化合物6を得た。前記得られた化学式5で表される化合物を元素分析で分析した結果は次の通りである。calcd.C45H29N5:C,84.48;H,4.57;N、10.95;found:C,84.24;H,4.65;N、10.55。実施例3:化学式14で表される化合物の合成本発明の有機光電子素子用化合物のより具体的な例として提示された前記化学式14で表される化合物は、下記反応式3の方法に従って合成された。第1段階:化合物Bの合成窒素雰囲気下の撹拌機付き250mLの丸底フラスコで化合物3-ブロモ-N-フェニル-6-フェニルカルバゾール5g12.6mmol、3-フェニルカルバゾールボロン酸ピナコラート5.56g15mmolおよびテトラヒドロフラン100mLと2M-炭酸カリウム水溶液を混合した後、窒素気流下で12時間加熱還流した。反応終結後、反応物にヘキサンを注いでできる固形物を濾過した後、固形物を再びトルエンとテトラヒドロフラン50:50体積比混合溶液に溶かして活性炭と無水硫酸マグネシウムを入れて撹拌した。溶液を濾過した後、ジクロロメタンとヘキサンを利用して再結晶して化合物Bを6.5g収率65得た。第2段階:化学式14で表される化合物の合成250mLの丸底フラスコで化合物Bで表される中間体生成物6g10.5mmol、2-クロロ-4,6-ジフェニル-トリアジン3.44g12.84mmol、NaHとジメチルホルムアミドを入れた後、窒素気流下で室温で撹拌した。有機溶媒を減圧蒸留下で除去した後、カラムクロマトグラフィーを利用して分離して3.825g収率:70の化学式14で表される化合物を得た。前記得られた化学式14で表される化合物を元素分析で分析した結果は次の通りである。calcd.C57H37N5:C,86.45;H,4.71;N,8.84;found:C,86.15;H,4.57;N,8.57。実施例4:化学式A-2で表される化合物の合成本発明の有機光電子素子用化合物のより具体的な例として提示された前記化学式A-2で表される化合物は、下記反応式4の方法に従って合成された。第1段階:化合物Cの合成1000mLの丸底フラスコで3-ブロモカルバゾール28.4g115.46mmol、2-クロロ-4,6-ジフェニル-ピリミジン36.95g138.55mmol、NaHの6.93gをジメチルホルムアミドに入れた後、窒素気流下で室温で12時間撹拌した。反応物を蒸溜水に入れて結晶化した。結晶化された固形分を濾過した後、モノクロロベンゼンとヘキサンで再結晶して53g収率:96の中間体Cで表される化合物を得た。第2段階:化学式A-2で表される化合物の合成窒素雰囲気下の撹拌機付き1000mLの丸底フラスコで化合物Cで表される化合物22.26g46.7mmol、N-フェニル-カルバゾールボロン酸ピナコラート20.71g56.1mmolおよびテトラヒドロフラン200mLとトルエン200mlおよび2M-炭酸カリウム水溶液200mlを混合した後、窒素気流下で12時間加熱還流した。反応終結後、反応物にヘキサンを注いでできる固形物を濾過した後、固形物を再びトルエンとテトラヒドロフラン50:50体積比混合溶液に溶かして活性炭と無水硫酸マグネシウムを入れて撹拌した。溶液を濾過した後、クロロベンゼンとメタノールを利用して再結晶して化合物A-2を20g収率70得た。calcd.C46H30N4:C,86.49;H,4.73;N,8.77;found:C,86.44;H,4.74;N,8.75。実施例5:化学式A-10で表される化合物の合成本発明の有機光電子素子用化合物のより具体的な例として提示された前記化学式A-10で表される化合物は、下記反応式5の方法に従って合成された。第1段階:化学式Dで表される化合物の合成窒素雰囲気下の撹拌機付き500mLの丸底フラスコで化合物2-ブロモ-カルバゾール17.66g71.7mmol、N-フェニル-カルバゾールボロン酸ピナコラート22.08g59.8mmolおよびテトラヒドロフラン100mLと2M-炭酸カリウム水溶液100mlを混合した後、窒素気流下で12時間加熱還流した。反応終結後、反応物にヘキサンを注いでできる固形物を濾過した後、固形物を再びトルエンとテトラヒドロフラン50:50体積比混合溶液に溶かして活性炭と無水硫酸マグネシウムを入れて撹拌した。溶液を濾過した後、ジクロロメタンとヘキサンを利用して再結晶して化合物Dを19g収率65得た。第2段階:化学式A-10で表される化合物の合成窒素雰囲気下の撹拌機付き500mLの丸底フラスコで化合物Dで表される化合物8.3g20.53mmol、2-ブロモ-4,6-ジペチルピリジン7.64g24.64mmolおよび第3級ブトキシナトリウム3.35g34.9mmolをトルエン200mlに溶かした後、パラジウムジベンジリデンアミン0.47g0.51mmolと第3級ブチルリン0.77ml1.54mmolを滴下した。反応溶液を窒素気流下で12時間110°Cに加熱して撹拌した。反応終結後、反応物にメタノールを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物A-10を11g収率84得た。calcd.C47H31N3:C,88.51;H,4.90;N,6.59;found:C,88.49;H,4.91;N,6.61。実施例6:化学式A-12で表される化合物の合成本発明の有機光電子素子用化合物のより具体的な例として提示された前記化学式A-12で表される化合物は、下記反応式3の方法に従って合成された。第1段階:化合物Eの合成窒素雰囲気下の撹拌機付き1000mLの丸底フラスコで化合物2-ブロモカルバゾール22.22g90.3mmol、4-ヨードビフェニル37.94g135.5mmolおよび炭酸カリウム18.72g135.5mmolをジメチルスルホキシド400mlに溶かした後、1,10-フェナントロリン3.26g135.47mmolと塩化銅I1.79g18.06mmolを滴下した。反応溶液を窒素気流下で12時間150°Cに加熱して撹拌した。反応終結後、反応物に蒸溜水を注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物Eを25g収率70得た。第2段階:化学式Fで表される化合物の合成窒素雰囲気下の撹拌機付き1000mLの丸底フラスコで化合物Eで表される化合物18.2g46.7mmol、3-カルバゾールボロン酸ピナコラート16.4g56.1mmolおよびテトラヒドロフラン200mLとトルエン200mlおよび2M-炭酸カリウム水溶液200mlを混合した後、窒素気流下で12時間加熱還流した。反応終結後、反応物にヘキサンを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物Fを19.0g収率64得た。第3段階:化学式A-12で表される化合物の合成窒素雰囲気下の撹拌機付き500mLの丸底フラスコで化合物Fで表される化合物9.73g20.1mmol、2-ブロモ-4,6-ジペチルピリジン7.47g24.10mmolおよび第3級ブトキシナトリウム3.28g34.1mmolをトルエン180mlに溶かした後、パラジウムジベンジリデンアミン0.46g0.5mmolと第3級ブチルリン0.75ml1.51mmolを滴下した。反応溶液を窒素気流下で12時間110°Cに加熱して撹拌した。反応終結後、反応物にメタノールを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物A-12を9.9g収率70得た。calcd.C53H35N3:C,89.17;H,4.94;N,5.89;found:C,89.29;H,4.96;N,5.82。実施例7:化学式B-5で表される化合物の合成本発明の有機光電子素子用化合物のより具体的な例として提示された前記化学式B-5で表される化合物は、下記反応式7の方法に従って合成された。第1段階:化合物Gの合成窒素雰囲気下の撹拌機付き500mLの丸底フラスコで化合物3-ブロモ-カルバゾール18.53g75.3mmol、4-ジベンゾチオフェンボロン酸22.3g97.9mmolおよびテトラヒドロフラン100mLと2M-炭酸カリウム水溶液100mlを混合した後、窒素気流下で12時間加熱還流した。反応終結後、反応物にヘキサンを注いでできる固形物を濾過した後、固形物を再びトルエンとテトラヒドロフラン50:50体積比混合溶液に溶かして活性炭と無水硫酸マグネシウムを入れて撹拌した。溶液を濾過した後、ジクロロメタンとヘキサンを利用して再結晶して化合物Dを15g収率60を得た。第2段階:化学式B-5で表される化合物の合成窒素雰囲気下の撹拌機付き500mLの丸底フラスコで化合物Gで表される化合物10g28.80mmol、2-ブロモ-4,6-ジペチルピリジン11.6g37.4mmolおよび第3級ブトキシナトリウム5.53g57.6mmolをトルエン160mlに溶かした後、パラジウムジベンジリデンアミン1.32g1.44mmolと第3級ブチルリン0.87ml4.32mmolを滴下した。反応溶液を窒素気流下で12時間110°Cに加熱して撹拌した。反応終結後、反応物にメタノールを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物B-5を14g収率85得た。calcd.C41H26N2S:C,85.09;H,4.53;N,4.84;S,5.54;found:C,85.11;H,4.50;N,4.80;S,5.50。実施例8:化学式B-8で表される化合物の合成本発明の有機光電子素子用化合物のより具体的な例として提示された前記化学式B-8で表される化合物は、下記反応式8の方法に従って合成された。第1段階:化合物Hの合成窒素雰囲気下の撹拌機付き500mLの丸底フラスコで化合物3-ブロモ-カルバゾール9.84g39.99mmol、4-ジベンゾフランボロン酸10.17g47.99mmolおよびテトラヒドロフラン100mLと2M-炭酸カリウム水溶液100mlを混合した後、窒素気流下で12時間加熱還流した。反応終結後、反応物にヘキサンを注いでできる固形物を濾過した後、固形物を再びトルエンとテトラヒドロフラン50:50体積比混合溶液に溶かして活性炭と無水硫酸マグネシウムを入れて撹拌した。溶液を濾過した後、ジクロロメタンとヘキサンを利用して再結晶して化合物Hを11g収率83得た。第2段階:化学式B-8で表される化合物の合成窒素雰囲気下の撹拌機付き500mLの丸底フラスコで化合物Hで表される化合物10.8g32.58mmol、2-ブロモ-4,6-ジペチルピリジン11.6g37.4mmolおよび第3級ブトキシナトリウム5.53g57.6mmolをトルエン160mlに溶かした後、パラジウムジベンジリデンアミン1.32g1.44mmolと第3級ブチルリン0.87ml4.32mmolを滴下した。反応溶液を窒素気流下で12時間110°Cに加熱して撹拌した。反応終結後、反応物にメタノールを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物B-8を14g収率85得た。calcd.C41H26N2O:C,87.52;H,4.66;N,4.98;O,2.84;found:C,87.50;H,4.68;N,4.96;O,2.82。実施例9:化学式B-21で表される化合物の合成本発明の有機光電子素子用化合物のより具体的な例として提示された前記化学式B-21で表される化合物は、下記反応式9の方法に従って合成された。第1段階:化合物Iの合成窒素雰囲気下の撹拌機付き500mLの丸底フラスコで化合物3-ブロモ-カルバゾール18.53g75.3mmol、4-ジベンゾチオフェンボロン酸22.3g97.9mmolおよびテトラヒドロフラン100mLと2M-炭酸カリウム水溶液100mlを混合した後、窒素気流下で12時間加熱還流した。反応終結後、反応物にヘキサンを注いでできる固形物を濾過した後、固形物を再びトルエンとテトラヒドロフラン50:50体積比混合溶液に溶かして活性炭と無水硫酸マグネシウムを入れて撹拌した。溶液を濾過した後、ジクロロメタンとヘキサンを利用して再結晶して化合物Iを15g収率60得た。第2段階:化学式B-21で表される化合物の合成窒素雰囲気下の撹拌機付き500mLの丸底フラスコで化合物Gで表される化合物10g28.80mmol、2-4-ブロモフェニル-4,6-ジペチルピリジン14.43g37.4mmolおよび第3級ブトキシナトリウム5.53g57.6mmolをトルエン160mlに溶かした後、パラジウムジベンジリデンアミン1.32g1.44mmolと第3級ブチルリン0.87ml4.32mmolを滴下した。反応溶液を窒素気流下で12時間110°Cに加熱して撹拌した。反応終結後、反応物にメタノールを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物B-21を10g収率60得た。calcd.C47H30N2S:C,86.21;H,4.62;N,4.28;S,4.90;found:C,86.20;H,4.60;N,4.26;S,4.88。実施例10:化学式3で表される化合物の合成本発明の有機光電子素子用化合物のより具体的な例として提示された前記化学式3で表される化合物は、下記反応式10の方法に従って合成された。第1段階:化合物Jの合成窒素雰囲気下の撹拌機付き500mLの丸底フラスコで化合物N-フェニルカルバゾール-3-ボロン酸ピナコラート26.96g81.4mmol、カルバゾール-3-ボロン酸23.96g97.36mmolおよびテトラヒドロフラン230mLと2M-炭酸カリウム水溶液100mlを混合した後、窒素気流下で12時間加熱還流した。反応終結後、反応物にメタノールに注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物Jを22.6g収率68得た。第2段階:化学式3で表される化合物の合成窒素雰囲気下の撹拌機付き500mLの丸底フラスコで化合物Jで表される化合物22.42g54.88mmol、2-ブロモ-4,6-ジペチルピリジン20.43g65.85mmolおよび第3級ブトキシナトリウム7.92g82.32mmolをトルエン400mlに溶かした後、パラジウムジベンジリデンアミン1.65g1.65mmolと第3級ブチルリン1.78g4.39mmolを滴下した。反応溶液を窒素気流下で12時間110°Cに加熱して撹拌した。反応終結後、反応物にメタノールを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物3を28.10g収率80得た。calcd.C47H31N3:C,88.51;H,4.90;N,6.59;found:C,88.62;H,4.80;N,6.47。実施例11:化学式54で表される化合物の合成本発明の有機光電子素子用化合物のより具体的な例として提示された前記化学式54で表される化合物は、下記反応式11の方法に従って合成された。第1段階:化合物Kの合成1000mLの丸底フラスコで3-ブロモカルバゾール42.97g174.57mmol、2-クロロ-4,6-ジフェニル-トリアジン56.1g209.5mmol、NaHの10.48g261.86mmolをジメチルホルムアミドに入れた後、窒素気流下で室温で12時間撹拌した。反応物を蒸溜水に入れて結晶化した。結晶化された固形分を濾過した後、モノクロロベンゼンとヘキサンで再結晶して82g収率:98の中間体Kで表される化合物を得た。第2段階:化合物Lの合成窒素雰囲気下の撹拌機付き2Lの丸底フラスコで化合物K70.57g147.85mmol、カルバゾール-3-ボロン酸ピナコラート52.01g177.42mmolおよびテトラヒドロフラン:トルエン混合溶液800mL体積比=1:1と2M-炭酸カリウム水溶液400mLを混合した後、窒素気流下で12時間加熱還流した。反応終結後、反応物にメタノールに注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物Lを66g収率79得た。第3段階:化学式54で表される化合物の合成窒素雰囲気下の撹拌機付き1Lの丸底フラスコで化合物Lで表される化合物10.1g17.88mmol、2-ブロモビフェニル5g21.46mmolおよび第3級ブトキシナトリウム3.44g35.76mmolをトルエン400mlに溶かした後、パラジウムジベンジリデンアミン1.03g1.79mmolと第3級ブチルリン2.17g5.36mmolを滴下した。反応溶液を窒素気流下で12時間110°Cに加熱して撹拌した。反応終結後、反応物にメタノールを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物54を9.40g収率73得た。calcd.C52H34N4:C,87.37;H,4.79;N,7.84;found:C,87.47;H,4.80;N,7.78。実施例12:化学式C-13で表される化合物の合成第1段階:化合物Mの合成窒素雰囲気下の撹拌機付き500mLの丸底フラスコで化合物N-ビフェニル-3-カルバゾールボロン酸19.3g53.06mmol、3-ブロモカルバゾール10.9g44.22mmolおよびテトラヒドロフラン:トルエン混合溶液140mL体積比=1:1と2M-炭酸カリウム水溶液80mLを混合した後、窒素気流下で12時間加熱還流した。反応終結後、反応物にメタノールに注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物Mを13.7g収率64得た。第2段階:化学式C-13で表される化合物の合成窒素雰囲気下の撹拌機付き500mLの丸底フラスコで化合物Mで表される化合物9.6g19.82mmol、2-4-ブロモフェニル-4,6-ジフェニルピリジン9.2g23.8mmolおよび第3級ブトキシナトリウム3.2g33.7mmolをトルエン160mLに溶かした後、パラジウムジベンジリデンアミン0.454g0.5mmolと第3級ブチルリン0.6g1.49mmolを滴下した。反応溶液を窒素気流下で12時間110°Cに加熱して撹拌した。反応終結後、反応物にメタノールを注いでできる固形物を濾過した後、固形物を再びクロロベンゼンに溶かして活性炭と無水硫酸マグネシウムを入れて撹拌した。溶液を濾過した後、クロロベンゼンとメタノールを利用して再結晶して化合物C-13を14g収率89得た。calcd.C59H39N3:C,89.70;H,4.98;N,5.32;found:C,89.57;H,4.83;N,5.65。有機発光ダイオードの製造実施例13前記実施例1で合成された化合物をホストとして使用し、IrPPy3をドーパントとして使用して有機発光ダイオードを製作した。陽極としてはITOを1000Åの厚さに使用し、陰極としてはアルミニウムAlを1000Åの厚さに使用した。具体的に、有機発光ダイオードの製造方法を説明すれば、陽極は15Ω/cm2の面抵抗値を有するITOガラス基板を50mm×50mm×0.7mmの大きさに切断してアセトンとイソプロピルアルコールと純水の中で各15分間超音波洗浄した後、30分間UVオゾン洗浄して使用した。前記基板上部に真空度650×10-7Pa、蒸着速度0.1~0.3nm/sの条件でN,N’-ジ1-ナフチル-N,N’-ジフェニルベンジジンNPB70nmおよび4,4’,4-トリN-カルバゾリルトリフェニルアミンTCTA10nmを蒸着して800Åの正孔輸送層HTLを形成した。次に、同一な真空蒸着条件で前記実施例2で合成された化合物を利用して膜厚さ300Åの発光層を形成し、この時、燐光ドーパントであるIrPPy3を同時に蒸着した。この時、燐光ドーパントの蒸着速度を調節して、発光層の全体量を100重量にした時、燐光ドーパントの配合量が7重量になるように蒸着した。前記発光層上部に同一な真空蒸着条件を利用してビス8-ヒドロキシ-2-メチルキノリナト-アルミニウムビフェノキシドBAlqを蒸着して膜厚さ50Åの正孔阻止層を形成した。次に、同一な真空蒸着条件でAlq3を蒸着して膜厚さ200Åの電子輸送層ETLを形成した。前記電子輸送層ETL上部に陰極としてLiFとAlを順次に蒸着して有機光電素子を製作した。前記有機光電素子の構造は、ITO/NPB70nm/TCTA10nm/EML実施例1の化合物93重量IrPPy37重量、30nm/Balq5nm/Alq320nm/LiF1nm/Al100nmの構造で製作した。実施例14前記実施例1で合成された化合物の代わりに、実施例2で合成された化合物を発光層のホストとして使用したことを除いては、前記実施例13と同様な方法で有機発光ダイオードを製作した。実施例15前記実施例1で合成された化合物の代わりに、実施例4で合成された化合物を発光層のホストとして使用したことを除いては、前記実施例13と同様な方法で有機発光ダイオードを製作した。実施例16前記実施例1で合成された化合物の代わりに、実施例6で合成された化合物を発光層のホストとして使用したことを除いては、前記実施例13と同様な方法で有機発光ダイオードを製作した。実施例17前記実施例1で合成された化合物の代わりに、実施例7で合成された化合物を発光層のホストとして使用したことを除いては、前記実施例13と同様な方法で有機発光ダイオードを製作した。実施例18前記実施例1で合成された化合物の代わりに、実施例10で合成された化合物を発光層のホストとして使用したことを除いては、前記実施例13と同様な方法で有機発光ダイオードを製作した。実施例19前記実施例1で合成された化合物の代わりに、実施例11で合成された化合物を発光層のホストとして使用したことを除いては、前記実施例13と同様な方法で有機発光ダイオードを製作した。実施例20前記実施例1で合成された化合物の代わりに、実施例12で合成された化合物を発光層のホストとして使用したことを除いては、前記実施例13と同様な方法で有機発光ダイオードを製作した。比較例1前記実施例2で合成された化合物の代わりに、4,4-N,N-ジカルバゾールビフェニルCBPを発光層のホストとして使用したことを除いては、前記実施例13と同様な方法で有機発光ダイオードを製作した。比較例2韓国公開特許10-2005-0100673の実施例6に提示された化合物であるビス[9-4-メトキシフェニルカルバゾール-3-イル]Jib796-04kを使用した素子の発光特性を本発明で製造された化合物で製作された素子の特性と比較した。有機発光ダイオードの性能測定実験例前記実施例13~20と比較例1および2で製造されたそれぞれの有機発光ダイオードに対して電圧による電流密度変化、輝度変化および発光効率を測定した。具体的な測定方法は以下の通りであり、その結果は下記表1に示した。1電圧変化による電流密度の変化測定製造された有機発光ダイオードに対し、電圧を0Vから10Vまで上昇させながら電流-電圧計Keithley2400を利用して単位素子に流れる電流値を測定し、測定された電流値を面積で割って結果を得た。2電圧変化による輝度の変化測定製造された有機発光ダイオードに対し、電圧を0Vから10Vまで上昇させながら輝度計MinoltaCs-1000Aを利用してその時の輝度を測定して結果を得た。3発光効率測定前記1および2から測定された輝度と電流密度および電圧を利用して同一の明るさ9000cd/m2の電流効率cd/Aを計算した。前記表1を参照すれば、本発明で提供された材料を使用して製作した素子の場合、発光効率で基準物質であるCBPに比べて、駆動電圧および効率において非常に優れていることが分かる。また寿命においては、3発光効率が減少するまでの時間を測定しており、CBPの場合は1時間未満の非常に短い寿命を示すが、本発明で提供された化合物を使用して製作した素子の場合、10時間から最高60時間までの寿命を示した。一方、比較例2で提示された素子の発光効率は、30~35cd/Aで提示されており、これも前記実施例13~20に比べて顕著に低い効率を示す。このような二つの比較例から分かるように、本発明で製造された化合物が良好な有機発光ダイオード用材料として使用され得る可能性を見せる。本発明は前記実施例に限定されるものではなく、当業者によって特許請求の範囲の精神および技術的範囲に含まれる多様な変形および等価の形態で製造されうる。したがって、上記の実施例は例示的なものであり、本発明をいかようにも限定するものではないことを理解しなければならない。"